얻 어 진 음극 활물질 70 질량 부과 , 평균 직경 3 μ m 의 흑연 분말 20 질 량부 , 결착 제 인 폴리 비닐리덴 플 루오 라이드 10 질 량부 및 N - 메틸 - 2 - 피 롤리 돈 을 혼합 하 여 음극 슬러리 를 제조 하 였 다 . 상기 음극 슬러리 를 , 닥터 블레이드 법 으로 집 전체 인 두께 14 μ m 의 Cu 박 위 에 도포 한 후 , N - 메틸 - 2 - 피 롤리 돈 을 건조 하 여 휘발 시킨 후 , 압연 하 였 다 . 상기 와 같 은 방법 으로 본 발명 의 일 실시 예 에 따른 음극 을 제조 하 였 다 .